(57)【要約】【課題】本発明の目的は、電子写真感光体の基材を傷つけることなく、当該基材上に配置されたコーティング層を容易に除去することが可能な方法を提供することである。【解決手段】本発明の剥離溶液を用いた感光体コーティングの除去方法は、複数のコーティング層が基材上に配置された電子写真感光体において、複数のコーティング層を電子写真感光体の基材から分離する方法であって、電子写真感光体を、硝酸、フッ化水素酸、塩酸、リン酸、硫酸、シュウ酸、酢酸、炭酸、乳酸、蟻酸、リンゴ酸、フタル酸、又はそれらの混合物を含む剥離溶液に浸漬し、複数のコーティング層を剥離溶液で劣化させ、基材のいかなる部分をも劣化又は腐食させることなく、複数のコーティング層を基材から分離することを含む方法である。【選択図】図２
2011002829.tif 000002
【特許請求の範囲】
【請求項１】
複数のコーティング層が基材上に配置された電子写真感光体において、複数のコーティング層を電子写真感光体の基材から分離する方法であって、
硝酸を含む剥離溶液を電子写真感光体に作用させて、
複数のコーティング層を基材から分離することを含む方法。
【請求項２】
請求項１に記載の方法において、
剥離溶液を作用させる工程で、カソード電流を基材に印加することを含み、
当該カソード電流が１０〜１００アンペア／平方フィートの密度である方法。
【請求項３】
複数のコーティング層が基材上に配置された電子写真感光体において、複数のコーティング層を電子写真感光体の基材から分離する方法であって、
電子写真感光体を、硝酸、フッ化水素酸、塩酸、リン酸、硫酸、シュウ酸、酢酸、炭酸、乳酸、蟻酸、リンゴ酸、フタル酸、又はそれらの混合物を含む剥離溶液に浸漬し、
複数のコーティング層を剥離溶液で劣化させ、
基材のいかなる部分をも劣化又は腐食させることなく、複数のコーティング層を基材から分離することを含む方法。
【請求項４】
請求項１に記載の方法において、
剥離溶液中の酸は、約５重量％〜約９０重量％の濃度を有する方法。
【発明の詳細な説明】
【技術分野】
【０００１】
本発明は、感光体コーティングが電子写真感光体の基材上に配置された場合に、基材から感光体コーティングを除去する方法に関する。特に、本発明は、基材からコーティングを分離する剥離溶液を、電子写真感光体に施すことを包含する感光体コーティング除去方法を開示するものである。
【背景技術】
【０００２】
本発明の１つの態様は、電子写真感光体をリサイクル又は再生するための方法を提供するものである。
【０００３】
電子写真において、剛直なドラム形式の感光体用基材は、真直性・真円性、最適な表面反射率・表面粗さ、及び所望の厚さに関して、高い寸法精度で製造されることが求められる。このような寸法精度を得るために、基材表面を、サンドブラスタリング、ガラスビーズホーニング、又はダイアモンドツール等を用いて、高精度に磨く。基材表面を形成したら、少なくとも１つの感光性材料のコーティングを基材に塗布し、電荷発生層及び電荷輸送層を設け、又はこれらを混合して単一層にし、感光体装置の完成品を作製することができる。
【０００４】
作製された感光体装置は、複写機又はプリンタ内で良好な電気及び機械性能を有することが期待される。しかし、感光体装置は複写機又はプリンタの品質要求に合わせねばならないが、製造処理が複雑であるために、いくつかの感光体装置で各種欠陥の発生を回避することはできない。欠陥装置は廃棄せねばならない。また、いくつかの感光性装置は使用寿命を制限してきた。感光体装置が機械内で良好に機能することができなくなれば、これも装置の使用寿命の終わりである。この使用済みの感光体装置は、通常、欠陥装置を処理する方法と同じ方法で処分された。装置の処分は、非常にコスト高で多くの環境問題を引き起こし得る。
【先行技術文献】
【特許文献】
【０００５】
【特許文献１】米国特許第４７７５６０５号明細書
【特許文献２】米国特許第５６５６４０７号明細書
【特許文献３】米国特許第５６４１５９９号明細書
【発明の概要】
【発明が解決しようとする課題】
【０００６】
したがって、例えば、基材組織を傷つけることなく感光性層又はコーティング層を除去して使用できない感光体装置をリサイクルすることで、電子写真感光体を再生するコストを減らす必要がある。これは、感光体製造コストを減らすだけでなく、装置に関連する全ての材料を処分するコストを低減するものである。
即ち、本発明の目的は、電子写真感光体の基材を傷つけることなく、当該基材上に配置されたコーティング層を容易に除去することが可能な方法を提供することである。
【課題を解決するための手段】
【０００７】
ここで例示される態様によれば、複数のコーティング層が基材上に配置される場合において、複数のコーティング層を電子写真感光体の基材から分離する方法を提供し、この方法は、電子写真感光体に剥離溶液を作用させて、複数のコーティング層を基材から分離することを包含する。ここで、剥離溶液は、硝酸、フッ化水素酸、塩酸、リン酸、硫酸、シュウ酸、酢酸、炭酸、乳酸、蟻酸、リンゴ酸、フタル酸、又はそれらの混合物であることが好ましい。
なお、画像形成部材、その層及び個々の構成を記載するために使用される用語は、それぞれ、当業者に公知の代替表現と互換的に使用できる。ここで使用される用語は、このような全ての代替表現を網羅することを意図する。
【０００８】
ある実施の形態では、電子写真感光体は、基材の少なくとも一方端に粘着固定されたフランジを備え、開示される方法は、フランジを基材から分離することを包含する。
【０００９】
ある実施の形態では、剥離溶液を作用させる工程（ステップ）、或いは剥離溶液を施す工程は、電子写真感光体を剥離溶液中に浸漬することを包含する。ある実施の形態では、剥離溶液は硝酸からなる。硝酸は、約５重量％〜約９０重量％、又は約３５重量％〜約８０重量％の濃度を有してもよい。剥離溶液は、さらに、スルファミン酸アンモニウムを含んでもよい。スルファミン酸アンモニウムは、５重量％以下の濃度を有してもよい。剥離溶液は、さらに、酸化剤を含んでもよい。酸化剤は、２０重量％以下の濃度を有してもよい。酸化剤は、過酸化水素であってもよい。
【００１０】
ある実施の形態では、剥離溶液を作用させる工程において、カソード電流を基材に印加する。また、カソード電流は、１０〜１００アンペア／平方フィートの密度である。また、電子写真感光体を剥離溶液中に約１分間〜約１０時間浸漬することができる。ある実施の形態では、剥離溶液を２０℃〜９８℃の範囲の温度に維持してもよい。ある実施の形態では、基材の厚さは約０．２５〜約５ｍｍである。ある実施の形態では、基材は、アルミニウム、アルミニウム合金、ニッケル、スチール、又は銅から形成される。
【００１１】
また、複数のコーティング層は、以下の層：アンダーコート層、電荷発生層、電荷輸送層、オーバーコート層、及び電荷輸送層と電荷発生層とを組み合わせた単一の画像形成層の１以上を含む。複数のコーティング層は、さらに、基材上に配置された粘着性層を含んでもよい。
【００１２】
開示する実施の形態は、複数のコーティング層が基材上に配置される場合において、複数のコーティング層を電子写真感光体の基材から分離する方法を提供し、この方法は、電子写真感光体を剥離溶液に浸漬し、ここで剥離溶液は、硝酸、フッ化水素酸、塩酸、リン酸、硫酸、シュウ酸、酢酸、炭酸、乳酸、蟻酸、リンゴ酸、フタル酸、又はそれらの混合物を含み、複数のコーティング層を剥離溶液で劣化させ、複数のコーティング層を基材から分離することを包含する。
【００１３】
さらに、開示する実施の形態は、複数のコーティング層が基材上に配置される場合において、複数のコーティング層を電子写真感光体の基材から分離する方法を提供し、この方法は、電子写真感光体を剥離溶液に浸漬し、複数のコーティング層を剥離溶液で劣化させ、基材のいずれの部分をも劣化又は腐食させることなく複数のコーティング層を全体的に基材から分離することを包含する。ここで、剥離溶液は硝酸を含む。
【００１４】
また、剥離溶液中に空気をバブリングして、コーティング層及び基材と接触する他の粘着性材料の劣化処理を促進させてもよい。或いは、超音波エネルギーを剥離溶液に印加して、コーティング層及び粘着性材料の劣化を促進してもよい。
【図面の簡単な説明】
【００１５】
【図１】本発明の実施の形態である電子写真感光体の一例を示す図である。
【図２】本発明の実施の形態である電子写真感光体の各層を示す図である。
【００１６】
特に記載しない限り、異なる図面中の同じ番号は同一又は類似のものを意味する。
【発明を実施するための形態】
【００１７】
以下、図面を用いて、本発明の実施の形態を説明する。
【００１８】
図１は、電子写真感光体の一例を示す図であって、感光体ドラムと各種層の構造を示す。図１に示されるように、電子写真感光体は、筒状感光体ドラム１０と、フランジ１１、１２とを備え、フランジ１１、１２は、それぞれ感光体ドラム１０の各端部の開口に取り付けられている。外側のフランジ１１及び内側のフランジ１２は、筒状カウンタボア１７の端部にエポキシ接着剤を用いて取り付けられる。内側のフランジ１２は、ベアリング１４、グランドストラップ１５、及びドライブギア１６から構成される。いくつかの設計では、いずれかのフランジが、グランドストラップ、ドライブギア、及びベアリングを備えてもよく、又は２つのフランジ間、例えば、ベアリングシャフトと接触するバネを有するフランジと、基材内表面と接触するフリクションを有するフランジとの間で機能を分けてもよい。電子写真感光体を構成する部材層１３を以下に記載する。図２に部材層１３を示す。
【００１９】
図２は、各種層を備える典型的な電子写真感光体を示す図である。積層電子写真感光体又は画像形成部材は、少なくとも２つの層を備え、例えば、導電性基材、アンダーコート層、任意の粘着性層、電荷発生層、電荷輸送層、任意のオーバーコート層を備える。多層構造では、感光体の活性層は、アンダーコート層、電荷発生層（ＣＧＬ）及び電荷輸送層（ＣＴＬ）である。これらの層間における電荷輸送を促進することで、より良好な感光体機能を提供する。オーバーコート層は、一般的に、機械的耐久性及び耐引っ掻き性を向上させて、感光体装置の寿命を伸ばすために備えられる。
【００２０】
導電性基材は、各種金属、例えば、アルミニウム、ニッケル、スチール、銅など、又は導電性物質、例えば、炭素、金属パウダー等を充填したポリマー状材料など、又は有機導電性材料であってもよい。ある実施の形態では、導電性基材は、アルミニウム又はアルミニウム合金から形成される。
【００２１】
電気的絶縁性又は導電性基材は、柔軟な無端ベルト、ウェブ、剛直な筒、シート等の形態であってもよい。基材層の厚さは、所望強度や経済的問題（コスト）を含む多くの要因に依存する。したがって、ドラム形態において、基材層は、例えば、実質的な厚さが数ｃｍ以下で、最小の厚さが１ｍｍ以下であってもよい。同様に柔軟なベルト形態の場合は、最終的に電子写真装置に悪影響を与えないならば、例えば、実質的な厚さが約２５０μｍで、最小の厚さが５０μｍ以下であってもよい。ドラム基材の壁厚は、感光体装置の物理的要求を満たすように、少なくとも約０．２５ｍｍで製造される。基材の厚さは、例えば、約０．２５ｍｍ〜約５ｍｍ、或いは約０．５ｍｍ〜約３ｍｍ、或いは約０．９ｍｍ〜約１．１ｍｍであるが、基材の厚さはこれらの範囲外でもよい。
【００２２】
基材表面は、好適な方法、例えば、ダイアモンド旋削、冶金磨き、ガラスビーズホーニング等、又はダイアモンド旋削に次いで冶金磨き又はガラスビーズホーニングを組み合わせた方法により磨かれて、鏡面仕上げされる。表面反射は、印刷物の中間調領域に合板パターンを出現させ、表面反射率を最小にすることで、この表面反射によって生じる欠陥を取り除くことができる。所定の表面粗さ、例えば、５μｍを越えると、装置全体にわたって不所望で不均一な電気特性を引き起こすおそれがあり、劣悪な画像品位につながる。ある実施の形態では、基材の表面粗さは、１μｍ以下、又は０．５μｍ以下に制御される。
【００２３】
基材層が非導電性である場合には、その表面を導電性コーティング２によって導電性にする必要がある。導電性コーティングの厚さは、光学的透明性、所望の柔軟性の程度、及び経済的要因に依存して、実質的に幅広い範囲にわたって変更してもよい。
【００２４】
ある実施の形態では、装置の所望の機械特性を達成するために、粘着性層を導電性基材上に塗布して、画像形成膜と基材との粘着性を改良してもよい。
【００２５】
アンダーコート層４は、基材１上に、又は導電性コーティング２がある場合は導電性コーティング２上に設けられる。例えば、アンダーコート層の厚さは、約０．１ｎｍ〜約３０μｍ、或いは約１ｎｍ〜約２０μｍである。ブロッキング層は、いずれの好適な常套の技術、例えば、スプレイング、ディップコーティング、ドローバーコーティング、グラビアコーティング、シルクスクリーニング、エアナイフコーティング、リバースロールコーティング、真空蒸着、化学処理等によって塗布されてもよい。薄層を得るのに便利なので、ブロッキング層は、希釈溶液の形態で塗布されて、コーティングの成膜後に、常套の技術、例えば、真空、加熱等によって溶媒が除去される。一般的に、ホールブロッキング層材料と溶媒の重量比が約０．０５：１００〜約０．５：１００であれば、スプレイコーティングで十分対応できる。
【００２６】
少なくとも１つの画像形成層９は、粘着性層５又はアンダーコート層４上に形成される。画像形成層９は、当業者に公知であるように、電荷発生と電荷輸送との両方の機能を実行する単一層であってもよいし、複数層、例えば、電荷発生層６、電荷輸送層７、及び任意のオーバーコート層８を備えてもよい。
【００２７】
電荷発生層６は、アンダーコート層４に対して塗布してもよい。電荷発生／光導電性材料を含むものであれば、いずれの好適な電荷発生層を用いてもよく、電荷発生／光導電性材料は、例えば、粒子が不活性樹脂等のフィルム形成バインダ中に分散された形態であってもよい。電荷発生材料としては、例えば、アモルファスセレン、三方晶系セレン、セレン−テルル、セレン−テルル−ヒ素、ヒ化セレン、及びそれらの混合物からなる群より選択されるセレン合金等の無機光導電性材料、Ｘ型の金属フリーフタロシアニン等の各種フタロシアニン顔料、バナジルフタロシアニン、銅フタロシアニン等の金属フタロシアニン、ヒドロキシガリウムフタロシアニン、クロロガリウムフタロシアニン、チタニルフタロシアニン）、キナクリドン、ジブロモアンタンスロン顔料、ベンズイミダゾールペリレン、置換２，４−ジアミノ−トリアジン、多核芳香族キノン、ベンズイミダゾールペリレン等、及びそれらの混合物等の有機光導電性材料が挙げられ、これらがフィルム形成ポリマー状バインダ中に分散される。セレン、セレン合金、ベンズイミダゾールペリレン等、及びそれら混合物は、均一な連続電荷発生層として形成されてもよい。光導電性材料が電荷発生層の特性を向上させ又は低下させる場合には、複数の電荷発生層組成物を用いてもよい。また、必要なら、業界で公知の他の好適な電荷発生材料を用いてもよい。選択される電荷発生材料は、電子写真画像形成法における潜像放射線露光工程時において、約４００〜約９００ｎｍの間の波長を有する活性放射線に感応して、静電潜像を形成するものが好ましい。例えば、ヒドロキシガリウムフタロシアニンは、約３７０〜約９５０ｎｍの波長の光を吸収する。
【００２８】
ここで示される光導電体用の多くのチタニルフタロシアニン、又はオキシチタンフタロシアニンは、８００ｎｍ付近の近赤外光を吸収する光発生顔料として知られており、他の顔料、例えば、ヒドロキシガリウムフタロシアニンに比べて、改良された感応性を有するものである。一般的に、チタニルフタロシアニンは、主に、タイプＩ、ＩＩ、ＩＩＩ、Ｘ、及びＩＶの５つの結晶形態を有することが知られている。
【００２９】
いずれの好適な不活性樹脂材料を電荷発生層６のバインダとして使用してもよい。有機樹脂バインダは、熱可塑性及び熱硬化性樹脂、例えば、１以上のポリカーボネート、ポリエステル、ポリアミド、ポリウレタン、ポリスチレン、ポリアリールエーテル、ポリアリールスルホン、ポリブタジエン、ポリスルホン、ポリエーテルスルホン、ポリエチレン、ポリプロピレン、ポリイミド、ポリメチルペンテン、ポリフェニレンスルフィド、ポリビニルブチラール、ポリ酢酸ビニル、ポリシロキサン、ポリアクリレート、ポリビニルアセタール、ポリアミド、ポリイミド、アミノ樹脂、酸化フェニレン樹脂、テレフタル酸樹脂、エポキシ樹脂、フェノール性樹脂、ポリスチレンとアクリロニトリルのコポリマー、ポリ塩化ビニル、塩化ビニルと酢酸ビニルのコポリマー、アクリレートコポリマー、アルキド樹脂、セルロース性フィルムフォーマ、ポリ（アミドイミド）、スチレン−ブタジエンコポリマー、塩化ビニリデン／塩化ビニルコポリマー、酢酸ビニル／塩化ビニリデンコポリマー、スチレン−アルキド樹脂等を含む。他のフィルム形成ポリマーバインダは、ＰＣＺ−４００（ポリ（４，４’−ジヒドロキシ−ジフェニル−１−１−シクロヘキサン）であり、これは４０，０００の粘度平均分子量を有し、三菱ガス化学社（東京、日本）から入手可能である。
【００３０】
電荷発生材料は、樹脂状バインダ組成物中に様々な量で存在してもよい。一般的に、少なくとも約５体積％〜約９０体積％以下の電荷発生材料を、少なくとも約１０体積％〜約９５体積％以下の樹脂状バインダ中に分散させ、より好ましくは、少なくとも約２０体積％〜約６０体積％以下の電荷発生材料を、少なくとも約４０体積％〜約８０体積％以下の樹脂状バインダ組成物中に分散させる。
【００３１】
ある実施の形態では、電荷発生層６の厚さは、約１０ｎｍ〜５μｍ、或いは約２０ｎｍ〜１μｍである。
【００３２】
電荷輸送層７は、電荷輸送材料が電気的に不活性なフィルム形成ポリマー、例えば、ポリカーボネート中に溶解又は分子レベルで分散してなるものでもよい。いずれの好適な電荷輸送又は電気的に活性な材料を電荷輸送層に用いてもよい。電荷輸送材料という表現は、電荷発生層で光発生させたフリーの電荷を、輸送層を越えて輸送し、感光体膜表面に到達させることができる分子として定義される。典型的な電荷輸送分子には、例えば、ピラゾリン（例えば、１−フェニル−３−（４’−ジエチルアミノスチリル）−５−（４’’−ジエチルアミノフェニル）ピラゾリン）、トリアリールアミン（例えば、Ｎ，Ｎ’−ジフェニル−Ｎ，Ｎ’−ビス（３−メチルフェニル）−（１,１’−ビフェニル）−４，４’−ジアミン）、ヒドラゾン（例えば、Ｎ−フェニル−Ｎ−メチル−３−（９−エチル）カルバジルヒドラゾン及び４−ジエチルアミノベンズアルデヒド−１，２−ジフェニルヒドラゾン）、オキサジアゾール（例えば、２，５−ビス（４−Ｎ，Ｎ’−ジエチルアミノフェニル）−１，２，４−オキサジアゾール）、及びスチルベン等がある。
【００３３】
電荷輸送層の厚さは、約０．５μｍ〜約５０μｍ、或いは電荷輸送層の厚さは約１５μｍ〜約３５μｍである。
【００３４】
実施の形態は、複数のコーティング層を電子写真感光体の基材から分離する方法を提供する。電子写真感光体が感光体ドラムの端部に配置されたフランジを有する場合には、実施の形態は、複数のコーティング層及び１以上のフランジを電子写真感光体の基材から分離する方法を提供する。この方法は、電子写真感光体に剥離溶液をさらして（作用させて）、複数のコーティング層及び／又はフランジを電子写真感光体から分離することを包含する。ある実施の形態では、この方法は、電子写真感光体を剥離溶液に浸漬し、複数のコーティング層を電子写真感光体から分離することを包含する。
【００３５】
画像形成部材の他の層には、例えば、任意のオーバーコート層８がある。必要により、任意のオーバーコート層８を電荷輸送層７上に配置して、画像形成部材表面を保護するとともに耐磨耗性を改良してもよい。実施の形態では、オーバーコート層８は、約０．１μｍ〜約１０μｍ、又は約１μｍ〜約１０μｍ、或いは約３μｍの厚さを有してもよい。これらのオーバーコーティング層には、例えば、電気的に絶縁性又は僅かに半導電性の熱可塑性有機ポリマー又は無機ポリマーが含まれる。例えば、オーバーコート層は、樹脂中に粒子添加剤を含む分散体から作成されてもよい。オーバーコート層に好適な粒子添加剤としては、金属酸化物（例えば、酸化アルミニウム）、非金属酸化物（例えば、シリカ又は低表面エネルギーのポリテトラフルオロエチレン（ＰＴＦＥ））、及びそれらの組み合わせが挙げられる。好適な樹脂としては、光発生層及び／又は電荷輸送層に好適であるとして上で記載されるもの、例えば、ポリ酢酸ビニル、ポリビニルブチラール、ポリ塩化ビニル、塩化ビニルと酢酸ビニルのコポリマー、カルボキシル変性塩化ビニル／酢酸ビニルコポリマー、ヒドロキシル変性塩化ビニル／酢酸ビニルコポリマー、カルボキシル及びヒドロキシル変性塩化ビニル／酢酸ビニルコポリマー、ポリビニルアルコール、ポリカーボネート、ポリエステル、ポリウレタン、ポリスチレン、ポリブタジエン、ポリスルホン、ポリアリールエーテル、ポリアリールスルホン、ポリエーテルスルホン、ポリエチレン、ポリプロピレン、ポリメチルペンテン、ポリフェニレンスルフィド、ポリシロキサン、ポリアクリレート、ポリビニルアセタール、ポリアミド、ポリイミド、アミノ樹脂、酸化フェニレン樹脂、テレフタル酸樹脂、フェノキシ樹脂、エポキシ樹脂、フェノール性樹脂、ポリスチレン及びアクリロニトリルコポリマー、ポリ−Ｎ−ビニルピロリジノン、アクリレートコポリマー、アルキド樹脂、セルロース性フィルムフォーマ、ポリ（アミドイミド）、スチレン−ブタジエンコポリマー、塩化ビニリデン−塩化ビニルコポリマー、酢酸ビニル−塩化ビニリデンコポリマー、スチレン−アルキド樹脂、ポリビニルカルバゾール、及びそれらの組み合わせがある。オーバーコート層は、連続で少なくとも約０．５μｍ〜１０μｍ以下の厚さを有してもよく、或いは少なくとも約２μｍ〜６μｍ以下の厚さを有してもよい。
【００３６】
ここで提供される剥離溶液は、感光体コーティング層（粘着性層を含む感光体に含まれる層）を劣化させ、基材にフランジを取り付けている残留接着剤（残留フランジ接着剤）の粘着性を弱める。ある実施の形態では、剥離溶液は、実質的に又は完全に残留フランジ接着剤を除去する。実施の形態では、剥離溶液は、基材表面に必要最小限の効果を与え、いかなる基材の露出部分をも害さない。なぜなら、剥離溶液は、基材を形成する成分を溶解しないからである。また、剥離溶液は、基材又はカウンタボアの寸法特性にも影響を与えない。
【００３７】
剥離溶液は、酸を含む。剥離溶液に用いられる酸としては、これに限定されないが、硝酸、フッ化水素酸、塩酸、リン酸、硫酸、シュウ酸、酢酸、炭酸、乳酸、蟻酸、リンゴ酸、フタル酸、及びそれらの混合物がある。ある実施の形態では、剥離溶液は硝酸を含む。酸の濃度は、一般的に、約１重量％〜約９０重量％の範囲内である。ある実施の形態では、酸の濃度は、約１０重量％〜約８０重量％、又は３０重量％〜約７０重量％、又は４５重量％〜約６５重量％、又は約６５重量％である。
【００３８】
剥離溶液は、共溶媒を含んでいてもよく、これは剥離溶液の約１重量％〜約７０重量％の範囲の濃度で存在してもよい。共溶媒の例には、例えば、水、メタノール及びエタノール、ジメチルホルムアミド、Ｎ−メチルピロリドン、トルエン、メチルエチルケトン、アセトン、酢酸エチル、キシレン、及びそれらの混合物がある。
【００３９】
いくつかの場合には、毒性の酸性ガス、一酸化窒素（ＮＯ）及び二酸化窒素（ＮＯ2）を含む窒素酸化物（ＮＯｘ）が、電子写真感光体と剥離溶液との接触処理時に形成され得る。
【００４０】
少量のスルファミン酸アンモニウム、イミダゾール誘導体、グアニジン誘導体、アミン、及びその混合物を剥離溶液に添加して、剥離処理の効果を変えることなく、ＮＯｘの放出を抑制することができる。添加されるスルファミン酸アンモニウム、イミダゾール誘導体、グアニジン誘導体、アミン、及びそれらの混合物の量は、一般的に、約１０重量％以下である。典型的に、この量は５重量％以下、例えば、３重量％、又は１重量％、又は０．５重量％、又は０．１重量％、又は０重量％である。ある実施の形態では、スルファミン酸アンモニウムを剥離溶液に添加する。例えば、スルファミン酸アンモニウムの量は、約１０重量％以下、又は約５重量％以下である。
【００４１】
酸化剤を剥離溶液に添加して、コーティング層及び基材と接触する他の粘着性材料の劣化処理を促進する機能を果たすガスの気泡を発生させてもよい。酸化剤としては、例えば、過酸化水素、過硫酸アンモニウム、過硫酸カリウム、過炭酸ナトリウム、過炭酸カルシウム、過酸化ナトリウム、過酸化バリウム、過酸化カルバミド、過酸化アセチル、過酸化ベンゾイル、過酸化ラウロイル、硝酸鉄（ＩＩＩ）、及びそれらの混合物がある。ある実施の形態では、剥離溶液は過酸化水素を含む。酸化剤の含有量は、一般的に、２０重量％以下、より好ましくは、１０重量％以下であり、或いは約０重量％〜１０重量％の範囲である。
【００４２】
また、剥離溶液中にガスの気泡を発生させる別の手法を本発明に適用してもよい。例えば、剥離溶液中に空気をバブリングすることは、剥離溶液中に酸化剤を添加するのと同じ効果があるものと考えられる。又はオゾン発生器を用いて剥離溶液中にオゾンを発生させてもよい。
【００４３】
或いは、剥離溶液にガスの気泡を発生させるのに加えて、振動エネルギー、例えば、超音波エネルギーを剥離溶液に印加し、コーティング層及び粘着性材料の破壊を促進してもよい。ある実施の形態では、超音波浴をコーティング除去処理時に使用してもよく、超音波浴は熱と振動を提供して、コーティング層及び粘着性材料の破壊を促進する。
【００４４】
本発明の方法は、カソード電流を用いてもよく、これを基材に印加することができる。即ち、剥離溶液に浸漬した基材に対して、カソード電流を印加する。カソード電流は、基材の表面上に水素ガスを発生させ、この水素ガスはコーティング及び粘着性材料に容易に浸透して基材表面の金属酸化物を減らし、これによってコーティングの粘着性をより早急に劣化させ、コーティング及び粘着性材料の除去を促進する。ある実施の形態では、カソード電流をアルミニウム基材に印加する。さらなる実施の形態では、カソード電流をアルミニウム基材に印加し、アルミニウム基材表面の酸化アルミニウムを減少させる。典型的に、カソード電流密度は、１０〜１００アンペア／平方フィートの範囲であり、これは剥離溶液の温度と酸濃度に非常に依存する。
【００４５】
剥離溶液の温度を室温又は、室温以下に維持してもよい。また、剥離溶液の温度を上げて、コーティング層の溶解又は劣化を改良し、フランジと基材との接触を維持している粘着性材料の凝集力を低減してもよい。例えば、剥離溶液の温度は２０℃〜９８℃、或いは３５℃〜８５℃の範囲内に維持される。一般的に、剥離溶液の温度は、感光体コーティングの除去処理速度に影響する。
【００４６】
コーティング及び粘着性材料の粘着力を劣化させるのに必要な時間、即ち電子写真感光体に剥離溶液を施す時間は変化し、これは、前述の要因のいずれか１つ又はいずれかの組み合わせに依存する。この要因には、例えば、硝酸濃度、スルファミン酸アンモニウム濃度、酸化剤濃度又はバブリングガスの流速、超音波エネルギーの存在、剥離溶液の温度、カソード電流の存在とその密度がある。一般的に言えば、剥離溶液の温度が高く、酸濃度が高く、酸化剤濃度が高く、超音波エネルギーが存在し、又はカソード電流が存在するほど、電子写真感光体に剥離溶液を施す際のコーティング及び粘着性材料の粘着力を劣化させるための時間は短くなる。温度は、浸漬時間の長さに影響する最も強い要因である。電子写真感光体を剥離溶液に浸漬する時間は、典型的に、約１分間〜約１０時間の範囲内である。ある実施の形態では、電子写真感光体を剥離溶液に浸漬する時間は、約５分間〜約２時間である。別の実施の形態では、電子写真感光体を剥離溶液に浸漬する時間は、約１時間以下である。
【００４７】
本発明のある実施の形態によれば、複数のコーティング層、及びフランジを基材に取り付ける粘着性材料の粘着力を劣化させる際に、電子写真感光体を剥離溶液内に配置し、約５分間〜約５時間浸漬させてもよい。剥離溶液浸漬後、基材から複数のコーティング層を剥ぎ取ることによって、又は複数のコーティング層を削り取ることによって、複数のコーティング層を基材から分離してもよい。フランジが存在するなら、剥ぎ取る、削り取る、及び除去する動作を手作業で、又は道具、例えば、カミソリ、ドクターブレード、スカイブ、ブラシ、洗浄パッドを用いて行うことで、フランジを基材から分離してもよい。フランジを、回しながら引っ張る力をグリッパに与えることによって、又は一方端にバー又はロッドを差し込むことにより衝撃を与えることによって、除去してもよい。コーティング層を部分的に又は完全に劣化させてもよい。典型的には、フランジを部分的に劣化させ、剥離溶液浸漬後に再使用できなくてもよい。
本発明を以下の実施例及び比較例を参照してさらに詳細に記載する。ここで使用される「部」及び「％」は全て、特に記載しない限り、重量部及び重量％を意味する。
【実施例】
【００４８】
本発明のいくつかの例示的剥離溶液条件を以下の実施例で検討した。
【００４９】
コーティング欠陥があったために、アンダーコート層、電荷発生層及び電荷輸送層を備えるアルミニウム基材からなるドラム形式の電子写真感光体を製造ラインから抜き取り、５５％の硝酸と０％の過酸化水素を含有する剥離溶液に浸漬した。剥離溶液の温度を５５℃に維持した。浸漬時間（１時間以下）経過後には、全てのコーティング層は劣化しアルミニウム基材から取り除かれた。洗浄及び乾燥後、洗浄されたドラムは検出可能な寸法変化を有さなかった。
【００５０】
ゼロックス感光体ドラム（３０ｍｍ直径×３５５ｍｍ）を４５５ｇの濃硝酸（即ち、７０％の硝酸）に１時間浸漬した。硝酸の温度を６０℃〜７０℃に維持した。３５分の浸漬時間経過後には、アンダーコート層、電荷発生層、及び保護オーバーコート層を含む電荷輸送層は劣化し、アルミニウム基材から取り除かれた。洗浄及び乾燥後、基材は寸法変化を示さなかった。
【００５１】
感光体の使用寿命が終了したために、フランジを備える電子写真感光体ドラムをゼロックス複写機から取り外し、６５％の硝酸と１％のスルファミン酸アンモニウムを含有する剥離溶液に浸漬した。剥離溶液の温度を８０℃に維持した。１時間の浸漬時間経過後には、アンダーコート層、電荷発生層及び電荷輸送層、及び保護オーバーコート層は劣化し、アルミニウム基材から取り除かれた。フランジも手で簡単に取り除かれた。洗浄及び乾燥後、基材は測定可能な寸法変化を示さなかった。
【符号の説明】
【００５２】
１  基材、２  導電性コーティング、４  アンダーコート層、５  粘着性層、６  電荷発生層、７  電荷輸送層、８  オーバーコート層、９  画像形成層、１０  感光体ドラム、１１、１２  フランジ、１３  部材層。
【図１】
2011002829.tif 000003
【図２】
2011002829.tif 000004